ПЕЧАТНЫЕ ДЕКОРАТИВНЫЕ ОБЛИЦОВОЧНЫЕ ПОКРЫТИЯ

1. Грунтовочный слой для улучшения печатных свойств напольного или настенного покрытия при использовании композиций водных чернил, где указанный грунтовочный слой содержит один или более акриловых сополимеров и диоксид кремния, и указанное покрытие содержит поливинилхлорид.
2. Грунтовочный слой по п. 1, содержащий от 15 до 35 мас.%, предпочтительно от 20 до 30 мас.% диоксида кремния и от 40 до 80 мас.%, предпочтительно от 50 до 75 мас.%, более предпочтительно от 60 до 70 мас.% одного или более акриловых сополимеров.
3. Грунтовочный слой по п. 1 или 2, где диоксид кремния характеризуется размером частиц d50, как определено гранулометрической методикой рассеяния лазерного излучения в соответствии с ISO 13320-1, от 4,5 до 14 мкм, предпочтительно от 5,5 до 12 мкм, более предпочтительно от 6,5 до 10 мкм.
2
2
2
2
4. Грунтовочный слой по любому из пп. 1-3, где диоксид кремния характеризуется удельной поверхностью БЭТ (по методу Брюнера-Эммета-Теллера) в соответствии с ISO 9277 по меньшей мере 350 м/г, предпочтительно по меньшей мере 450 м/г, более предпочтительно по меньшей мере 550 м/г, наиболее предпочтительно по меньшей мере 650 м/г.
5. Печатное декоративное облицовочное покрытие, содержащее поливинилхлоридную основу, покрытую грунтовочным слоем по любому из пп. 1-4, где поливинилхлоридная основа покрыта грунтовкой, несущей изображение, непосредственно нанесенное на нее.
6. Печатное декоративное облицовочное покрытие по п. 5, где толщина грунтовочного слоя составляет от 5 до 30 мкм, предпочтительно от 5 до 25 мкм, более предпочтительно от 5 до 20 мкм.
7. Печатное декоративное облицовочное покрытие по п. 6, содержащее две или более объединенных основы, где каждая из указанных основ покрыта грунтовочным слоем по любому из пп. 1-4, где указанный грунтовочный слой покрыт печатным слоем.
8. Способ получения декоративного облицовочного покрытия по любому из пп. 5-7, включающий стадии:
обеспечения поливинилхлоридной основы;
нанесения грунтовочного слоя по любому из пп. 1-4;
печати, предпочтительно посредством цифровой печати, изображения на указанном грунтовочном слое с помощью композиции водных пигментных чернил;
сушки и/или отверждения композиции водных пигментных чернил с образованием печатной основы.
9. Способ по п. 8, где грунтовочный слой получают при сушке грунтовочной композиции, содержащей дисперсию акрилового сополимера, предпочтительно дисперсию анионного акрилового сополимера, содержащую диоксид кремния, где указанная дисперсия акрилового сополимера характеризуется минимальной температурой образования пленки в соответствии с ASTM D2354 от 10 до 60°С и предпочтительно от 15 до 50°С.
10. Способ по п. 8 или 9, включающий дополнительную стадию приведения печатной основы в контакт с защитным слоем, содержащим термопластичный материал.
11. Способ по п. 10, где защитный слой приводят в контакт с печатной основой в ходе процесса каландрирования или процесса нанесения покрытия.
12. Способ по п. 10 или 11, включающий дополнительную стадию приведения защитного слоя в контакт с верхним слоем покрытия, содержащим поперечно-сшитый материал.
13. Способ по п. 12, где верхний слой покрытия получают при отверждении радиационно-отверждаемой композиции для покрытия, содержащей этиленненасыщенные акриловые или уретансодержащие полимеры, олигомеры или мономеры, или этиленненасыщенные полимеры, олигомеры или мономеры сложных или простых эфиров.
14. Способ по любому из пп. 8-13, где печать композицией водных пигментных чернил осуществляют посредством цифрового принтера с однократным прогоном.
15. Способ по любому из пп. 8-14, включающий дополнительную стадию выполнения механического тиснения при температуре поверхности от 100°С до 200°С.